(57)【要約】【課題】本発明の目的は、特にスライド式携帯用電子機器に適用された際に所望の摺動回数を維持することのできるフレキシブルプリント配線板及びこれを用いたスライド式携帯電話端末を提供することにある。【解決手段】本発明は、少なくとも電気絶縁層と導体層とからなる基板の導体層上に、少なくとも接着剤層と電気絶縁層とからなるカバーレイが該接着剤層を介して設けられているフレキシブルプリント配線板であって、前記接着剤層は、貯蔵弾性率Ｅ’が１〜４ＧＰａであり、損失弾性率Ｅ”が０．０３〜０．１ＧＰａであり、且つ延伸後の復元率が９０％以上である樹脂からなり、前記基板における電気絶縁層の厚さが、７．５〜２０μｍであり、前記カバーレイにおける電気絶縁層の厚さが、７．５〜４０μｍであることを特徴とするフレキシブルプリント配線板を提供する。【選択図】図１
2008243989.tif 000002
【特許請求の範囲】
【請求項１】
少なくとも電気絶縁層と導体層とからなる基板の導体層上に、少なくとも接着剤層と電気絶縁層とからなるカバーレイが該接着剤層を介して設けられているフレキシブルプリント配線板であって、
前記接着剤層は、貯蔵弾性率Ｅ’が１〜４ＧＰａであり、損失弾性率Ｅ”が０．０３〜０．１ＧＰａであり、且つ延伸後の復元率が９０％以上である樹脂からなり、
前記基板における電気絶縁層の厚さが、７．５〜２０μｍであり、
前記カバーレイにおける電気絶縁層の厚さが、７．５〜４０μｍであることを特徴とするフレキシブルプリント配線板。
【請求項２】
前記接着剤層を構成する樹脂が、高分子量エポキシ樹脂を含有することを特徴とする請求項１記載のフレキシブルプリント配線板。
【請求項３】
前記高分子量エポキシ樹脂の分子量が、２０，０００〜７０，０００であることを特徴とする請求項２記載のフレキシブルプリント配線板。
【請求項４】
前記接着剤層の厚さが、５〜２０μｍであることを特徴とする請求項１〜３の何れかに記載のフレキシブルプリント配線板。
【請求項５】
前記基板における導体層が、圧延金属箔又は特殊電解金属箔からなることを特徴とする請求項１〜４の何れかに記載のフレキシブルプリント配線板。
【請求項６】
前記基板及びカバーレイそれぞれにおける電気絶縁層のうち少なくとも一方が、ポリイミドからなることを特徴とする請求項１〜５の何れかに記載のフレキシブルプリント配線板。
【請求項７】
表示画面を備えた第１の筐体と、第２の筐体とを備え、前記表示画面を表面側に向けて前記第１の筐体と前記第２の筐体とを重ね合わせ、該第１の筐体が前記第２の筐体に対してほぼ平行に移動するよう連結したスライド式携帯電話端末であって、
前記第１の筐体及び前記第２の筐体の内部には、請求項１〜６の何れかに記載のフレキシブルプリント配線板が摺動可能に収容され、前記第１の筐体が移動する際に前記第１の筐体に収容された前記配線板が、前記第２の筐体に収容された前記配線板に対してほぼ平行に摺動し、前記摺動する半径が０．４〜１ｍｍＲに保持されていることを特徴とするスライド式携帯電話端末。
【請求項８】
請求項１〜６の何れかに記載のフレキシブルプリント配線板又は請求項７に記載のスライド式携帯電話端末に使用されるカバーレイであって、
少なくとも接着剤層と電気絶縁層とからなり、前記接着剤層は、
貯蔵弾性率Ｅ’が１〜４ＧＰａであり、損失弾性率Ｅ”が０．０３〜０．１ＧＰａであり、且つ延伸後の復元率が９０％以上である樹脂からなり、
前記電気絶縁層の厚さは、７．５〜４０μｍであることを特徴とするカバーレイ。
【発明の詳細な説明】
【技術分野】
【０００１】
本発明は、フレキシブルプリント配線板及び前記フレキシブルプリント配線板を用いたスライド式携帯電話端末に関するものである。
【背景技術】
【０００２】
近年、携帯電話端末（以下、携帯電話ともいう）の普及が急速に進んでいる。それに伴い、携帯電話のコンパクト化等を目的として、ヒンジがないスティック式、回転式、折りたたみ式といった各種の携帯電話の需要がある。また、最近は、よりコンパクト化を目的としたスライド式携帯電話の普及が著しい。
【０００３】
ところで、フレキシブルプリント配線板（以下、ＦＰＣ基板ともいう）は、優れた柔軟性、屈曲性を有しているため、携帯用電子機器、特に携帯電話に広く用いられている。
【０００４】
なお、ここでいうＦＰＣ基板には以下の二つのタイプに大きく分けることができる。例えばポリイミドフィルムなどの電気絶縁層の片面若しくは両面に接着層を設けた後、銅箔などの金属箔を積層貼着して導体層を形成した３層基板の導体層を回路形成した後、ポリイミドフィルムなどの電気絶縁層と接着剤層からなるカバーレイをその回路形成された導体層上に積層貼着させたタイプと、銅箔などの導体層にポリイミドなどの電気絶縁層を塗布後硬化させた２層基板の導体層を回路形成し、カバーレイをその回路形成された導体層上に積層貼着させたタイプがある。
【０００５】
コンパクトな携帯用電子機器に適用するために、ＦＰＣ基板も薄型化の開発が図られている。薄型化を目的としたフレキシブル配線板としては、例えば、特開２００５−２０９９１３号公報において、少なくともベースフィルムと極薄銅箔とが接着剤組成物の硬化物を介して積層されてなる部分を有する極薄フレキシブル配線板であって、前記ベースフィルム、接着剤組成物の硬化物及び極薄銅箔からなる積層部分の厚さが２０μｍ以下である極薄フレキシブル配線板が提案されている（特許文献１）。
【０００６】
また、特開２００５−２３５９４８号公報において、厚さ３〜１０μｍのアラミド樹脂系フィルムの一方の面に、平均粒径１０μｍ以下の充填剤を含む接着剤層を有するフレキシブル配線板の保護用として用いられる極薄カバーレイ及び当該カバーレイを使用したフレキシブル配線板が提案されている（特許文献２）。しかしながら、これら公報における技術は、例えば、耐折半径を２ｍｍとする耐折性試験や耐折半径を０．１ｍｍ又は０．３８ｍｍとする折り曲げ特性及び屈曲特性を向上させる技術であって、摺動半径が極めて小さい摺動特性を向上させる技術とは異なるものである。
【０００７】
一方、薄型化が可能で、使い勝手のよい携帯電話機が提案されている。
例えば、特開２００３−２９８６９５号公報では、上部筐体と下部筐体とをほぼ平行な方向に互いに移動可能に連結し、前記上部筐体と前記下部筐体との展開、収納に伴って、前記上部筐体、あるいは前記下部筐体からアンテナを伸張させ、またこれらに収納させることとしたスライド式携帯電話機が開示されている（特許文献３）。このスライド式携帯電話機は、アンテナが携帯電話機の開閉にともなって伸張、収納され、手間がかからず、また突出部分を設ける必要がなくなるため、携帯電話機の薄型化を可能としたものである。
【０００８】
このような薄型化されたスライド式携帯電話で使用されるＦＰＣ基板は、スライドの際に所定の摺動半径を保持した状態で摺動するが、その際の摺動半径はかなり小さくする必要がある（以下、スライド摺動部の狭Ｒ化ともいう。Ｒは摺動半径。）。また、従来のＦＰＣ基板を使用した場合、数千回〜数万回で短絡してしまうという問題があった。
【特許文献１】特開２００５−２０９９１３号公報
【特許文献２】特開２００５−２３５９４８号公報
【特許文献３】特開２００３−２９８６９５号公報
【発明の開示】
【発明が解決しようとする課題】
【０００９】
従って、本発明の目的は、特にスライド式携帯用電子機器におけるスライド摺動部の狭Ｒ化に適用可能であり、かつ、かかる条件下において数十万回という摺動を繰り返しても短絡しないフレキシブルプリント配線板を提供することにある。
【００１０】
また、本発明の他の目的は、前記フレキシブルプリント配線板を用いたスライド式携帯電話端末を提供することにある。
【課題を解決するための手段】
【００１１】
本発明は、以下の発明を提供することにより、前記目的を達成したものである。
１．少なくとも電気絶縁層と導体層とからなる基板の導体層上に、少なくとも接着剤層と電気絶縁層とからなるカバーレイが該接着剤層を介して設けられているフレキシブルプリント配線板であって、
前記接着剤層は、貯蔵弾性率Ｅ’が１〜４ＧＰａであり、損失弾性率Ｅ”が０．０３〜０．１ＧＰａであり、且つ延伸後の復元率が９０％以上である樹脂からなり、
前記基板における電気絶縁層の厚さが、７．５〜２０μｍであり、
前記カバーレイにおける電気絶縁層の厚さが、７．５〜４０μｍである
ことを特徴とするフレキシブルプリント配線板。
【００１２】
２．前記接着剤層を構成する樹脂が、高分子量エポキシ樹脂を含有することを特徴とする前記１記載のフレキシブルプリント配線板。
【００１３】
３．前記高分子量エポキシ樹脂の分子量が、２０，０００〜７０，０００であることを特徴とする前記２記載のフレキシブルプリント配線板。
【００１４】
４．前記接着剤層の厚さが、５〜２０μｍであることを特徴とする前記１〜３の何れかに記載のフレキシブルプリント配線板。
【００１５】
５．前記基板における導体層が、圧延金属箔又は特殊電解金属箔からなることを特徴とする前記１〜４の何れかに記載のフレキシブルプリント配線板。
【００１６】
６．前記基板及びカバーレイそれぞれにおける電気絶縁層のうち少なくとも一方が、ポリイミドからなることを特徴とする前記１〜５の何れかに記載のフレキシブルプリント配線板。
【００１７】
７．表示画面を備えた第１の筐体と、第２の筐体とを備え、前記表示画面を表面側に向けて前記第１の筐体と前記第２の筐体とを重ね合わせ、該第１の筐体が前記第２の筐体に対してほぼ平行に移動するよう連結したスライド式携帯電話端末であって、
前記第１の筐体及び前記第２の筐体の内部には、前記１〜６の何れかに記載のフレキシブルプリント配線板が摺動可能に収容され、前記第１の筐体が移動する際に前記第１の筐体に収容された前記配線板が、前記第２の筐体に収容された前記配線板に対してほぼ平行に摺動し、前記摺動する半径が０．４〜１ｍｍＲに保持されていることを特徴とするスライド式携帯電話端末。
【００１８】
８．前記１〜６の何れかに記載のフレキシブルプリント配線板又は請求項７に記載のスライド式携帯電話端末に使用されるカバーレイであって、少なくとも接着剤層と電気絶縁層とからなり、
前記接着剤層は、貯蔵弾性率Ｅ’が１〜４ＧＰａであり、損失弾性率Ｅ”が０．０３〜０．１ＧＰａであり、且つ延伸後の復元率が９０％以上である樹脂からなり、
前記電気絶縁層の厚さは、７．５〜４０μｍであることを特徴とするカバーレイ。
【発明の効果】
【００１９】
本発明によれば、特にスライド式携帯用電子機器におけるスライド摺動部の狭Ｒ化に適用可能であり、かつ、従来のＦＰＣ基板では得ることができなかった、かかる条件下において数十万回以上という摺動を繰り返しても短絡しないフレキシブルプリント配線板、及び該フレキシブルプリント配線板を用いたスライド式携帯電話端末を提供することができる。
【発明を実施するための最良の形態】
【００２０】
以下、発明の実施の形態を通じて本発明を説明するが、以下の実施形態は、特許請求の範囲にかかる発明を限定するものではなく、また実施形態の中で説明されている特徴の組合せのすべてが発明の解決手段に必須であるとは限らない。
【００２１】
（フレキシブルプリント配線板）
本発明のフレキシブルプリント配線板についての好ましい実施形態を、図面を用いて詳述する。図１は、第１実施形態のフレキシブルプリント配線板の斜視図を示す。
図１に示すように、第１実施形態のフレキシブルプリント配線板１００は、電気絶縁層１１と回路パターンが形成されている導体層１２とからなる基板１０１の導体層１２上に、接着剤層１３と電気絶縁層１４とからなるカバーレイ１０２が該接着剤層１３を介して設けられている。なお、図１では、理解し易いように、基板１０１とカバーレイ１０２を分離して示している。
【００２２】
そして、カバーレイ１０２における接着剤層１３は、貯蔵弾性率Ｅ’が１〜４ＧＰａであり、損失弾性率Ｅ”が０．０３〜０．１ＧＰａであり、且つ延伸後の復元率が９０％以上である樹脂からなる。
本発明において、貯蔵弾性率Ｅ’及び損失弾性率Ｅ”は、Rheometric Scientific社製の動的粘弾性測定装置で測定した値である。また、延伸後の復元率は、後述する実施例での試験方法により得られる値である。
【００２３】
接着剤層１３を構成する樹脂の貯蔵弾性率Ｅ’は、１〜４ＧＰａであるが、特に、可撓性を発現させる点で、１〜３ＧＰａであることが好ましい。
また、同樹脂の損失弾性率Ｅ”は、０．０３〜０．１ＧＰａであるが、特に、延伸後の復元性を向上させ、粘性を上げる点で、０．０４〜０．１ＧＰａであることが好ましい。
また、同樹脂の延伸後の復元率は、９０％以上であるが、特に、同樹脂の形状を保持し、残留応力をためにくい点で、９９％以上であることが好ましく、９９．５％以上であることがより好ましい。
【００２４】
接着剤層１３の厚さは、５〜２０μｍの範囲内であることが好ましく、より好ましくは５〜１５μｍである。
【００２５】
接着剤層１３を構成する樹脂は、フレキシブルプリント配線板分野で使用されるエポキシ樹脂をベースにした接着剤用樹脂に高分子量エポキシ樹脂が加えられたものであれば、特に制限はない。本実施形態では高分子量エポキシ樹脂としてフェノキシ樹脂を採用する。当該フェノキシ樹脂としては、主鎖の骨格がビスフェノールＡ、ビスフェノールＦ、ビスフェノールＳ、ビフェニル等の単体からなるもの、又は、例えばビスフェノールＡとビスフェノールＦとからなる複数の骨格を含んだものも使用することができる。また、ＦＰＣで要求される難燃性を付与するためにハロゲンやリンが含有したフェノキシ樹脂を使用することもできる。
【００２６】
エポキシ樹脂としては、ビスフェノールＡエポキシ樹脂の他、例えばビスフェノールエポキシ樹脂（ビスフェノールＳ、ビスフェノールＦ等）、ノボラックエポキシ樹脂（フェノールノボラック、クレゾールノボラック等）、ビフェニルエポキシ樹脂などを使用することができる。
中でも、接着剤層１３の樹脂は、フェノキシ樹脂のような分子鎖が直鎖状（リニア状）の高分子量エポキシ樹脂であることが好ましい。これは三次元網目構造を有する樹脂に比べ、リニア状の分子鎖を有する樹脂の場合には、分子鎖がリニア状であるために外部応力が加わったときの応力を貯蔵し易く、当該応力から開放されたときに貯蔵した応力を早期に放出するという（復元性に優れる）点で好ましいためである。
フェノキシ樹脂の含有量は、樹脂全体中に２０〜９０％であることが好ましい。これにより樹脂自体の復元性が向上する。
【００２７】
接着剤層１３を構成する樹脂として用いることのできる樹脂は、その重量平均分子量が２０，０００〜７０，０００であることが好ましく、２５，０００〜５０，０００であることが好ましい。分子量がかかる範囲にある場合には、復元性に優れ、後述する塗布などの加工性が向上する点で好ましい。
【００２８】
接着剤層１３を構成する樹脂には、必要に応じて、ノボラックフェノール系硬化剤、ジアミノジフェニルメタン、ジアミノジフェニルスルホン、ジアミノジフェニルエーテル、イミダゾール、ヘキサメチレンジアミン、ジシアンジアミドなどの硬化剤を使用することが可能である。
【００２９】
カバーレイ１０２における電気絶縁層１４は、その厚さが７．５〜４０μｍである。特に、基板全体の可撓性が向上し、圧縮応力が低減される点で、電気絶縁層１４の厚さは、７．５〜２５μｍであることが好ましい。ここで、厚さがかかる所定範囲内にある本実施形態の電気絶縁層１４を用いた場合に圧縮応力が低減される理由について、図９を参照しつつ説明する。図９（ａ）は、カバーレイ１０２における電気絶縁層１４が薄い場合の圧縮応力の状態を示したものであり、図９（ｂ）は、前記電気絶縁層１４が厚い場合の圧縮応力の状態を示したものである。なお、図９（ａ）と図９（ｂ）は、摺動半径が同じ場合の状態を比較したものである。
【００３０】
図９（ａ）及び（ｂ）に示すように、摺動半径が同じ場合、カバーレイの電気絶縁層が厚くなると、配線板の内側の径（内径）が小さくなる（狭くなる）（図９（ｂ））。これにより、内側に向かうほど圧縮応力が大きく作用するため、狭Ｒにおけるスライド摺動特性が低下する。なお、図９（ａ）に示す構成（両面にシールド層を設けた構成）は、後述の実施例における摺動試験で行った構成である。
【００３１】
電気絶縁層１４は、例えば、ポリイミドフィルム、ポリアミドフィルム、ポリアミドイミドフィルム、ポリエーテルエーテルケトンフィルムなどの電気絶縁フィルムが採用される。特に、十分な耐熱性と可撓性を有するポリイミドが好ましい。
【００３２】
カバーレイ１０２の形成方法は、電気絶縁層１４の表面に接着剤層１３用の樹脂を適宜塗布し、加熱乾燥させ、半硬化状態（以下、Ｂステージともいう）にすることにより得られる。カバーレイ１０２を、基板１０１における回路パターンが得られた導体層１２上に設け、加熱硬化させることにより、第１の実施形態フレキシブルプリント配線板を形成する。
【００３３】
接着剤層１３用の樹脂を塗布する際の塗工方法としては、コンマコーター、ダイコーター、グラビアコーターなどが挙げられ、各層の所望の厚さなどに応じて適宜採用することができる。
【００３４】
基板１０１における電気絶縁層１１は、その厚さが７．５〜２０μｍである。特に、基板全体の可撓性が向上し、圧縮応力が低減される点で、電気絶縁層１１の厚さは、７．５〜１５μｍであることが好ましい。なお、圧縮応力が低減する原理は前述した通りである。
【００３５】
電気絶縁層１１としては、例えば、ポリイミド、ポリアミド、ポリアミドイミドなどの絶縁性を有する樹脂から構成されたものが採用され、特に耐熱性などの点からポリイミドが好ましい。電気絶縁層１１は単層又は複層でもよい。
【００３６】
また、電気絶縁層１１を構成する樹脂には、諸特性を低下させない範囲で必要に応じて種々の添加剤、例えばレベリング剤、カップリング剤、消泡剤等を加えても良い。
【００３７】
基板１０１における導体層１２は、例えば銅、ＳＵＳなどの金属箔等が使用される。金属箔等の厚さは、本分野で使用される厚さの範囲内であれば特に制限はない。また、当該金属箔表面には、防錆性、接着性を発現させるために、合金処理、有機処理等を施しても良い。
【００３８】
本発明においては、基板１０１における導体層１２は銅箔を用いることができ、特に、圧延銅箔又は特殊電解銅箔からなることが好ましい。導体層１２が圧延銅箔からなる場合には、クラックが進み難く、断線が発生し難い点で好ましい。なお、特殊電解銅箔は、通常の電解銅箔に比べ、結晶粒が大きく、圧延銅箔と類似の構造を有するため、圧延銅箔と同等の効果を得ることができる点で好ましい。
【００３９】
本発明においては、基板１０１及びカバーレイ１０２それぞれにおける電気絶縁層１１，１４のうち少なくとも一方がポリイミドからなることが、絶縁信頼性、耐熱性に優れ、高弾性である点で好ましい。特に、両方ともポリイミドからなることがより好ましい。
【００４０】
基板１０１の製造方法は、例えば、キャスト法による２層片面基板の製法等を採用することができる。
２層片面基板の作製方法の一例を示すと、銅箔等の支持体にポリイミド前駆体樹脂液を塗布、乾燥させた後、当該樹脂を熱イミド化法又は化学イミド化法によりイミド化して作製する方法がある。なお、熱イミド化法は加熱によりイミド化反応を進める方法であり、化学イミド化法はポリイミド前駆体樹脂液に脱水剤と触媒を加えてイミド化させる方法である。
ポリイミド前駆体樹脂液としては、ポリアミック酸等を使用することができ、例えば、パラフェニレンジアミン又はその誘導体を含むジアミン類と３，３'，４，４'-ビフェニルテトラカルボン酸無水物等のテトラカルボン酸類とを反応させて得られるものが挙げられる。
【００４１】
さらに具体例を示すと、支持体として銅箔の粗化面にポリイミド前駆体樹脂液を硬化後の厚さが所望の厚さとなるように塗布した後、８０〜１５０℃の温度領域で段階的に昇温しながら１〜３０分間乾燥させる。続けて、窒素雰囲気下、３時間、１８０〜約４００℃まで段階的に昇温させ、当該樹脂のイミド化反応を進め、２層片面基板（図３）を得る。
なお、反応温度は、当該樹脂のガラス転移点温度以上、熱分解温度以下で行うことが好ましい。
【００４２】
そして、図３に示すポリイミド層（ＰＩ）及び銅箔層（Ｃｕ）からなる２層片面基板の銅箔層を所望の回路パターンが形成されるよう、エッチングにより除去・乾燥することにより基板を得ることができる。
【００４３】
なお、第１実施形態では基板として２層片面基板を用いているが、本発明においては、２層両面基板を用いることもできる。かかる２層両面基板の作製方法として、ラミネート法の一例を以下に示す。具体的には、（１）キャスト法で作製した２層片面板のポリイミド層（ＰＩ）の表面に熱可塑性ポリイミド（ＴＰＩ）層を形成した後、銅箔層（Ｃｕ）を加熱圧着し作製する方法や、（２）ポリイミドフィルム（ＰＩ）の両面にＴＰＩを塗布、乾燥させたものに銅箔層を加熱圧着し作製する方法（図４参照）がある。
【００４４】
ＴＰＩとしては、例えば、４，４‘−ジアミノジフェニルエーテル又はその誘導体を含むジアミン類と３，３’，４，４'-ベンゾフェノンテトラカルボン酸無水物等のテトラカルボン酸類とを反応させて得られるポリアミック酸等を用いることができる。ラミネート温度は、ＴＰＩのガラス転移点温度以上、熱分解温度以下が好ましく、更に好ましくは２５０〜４００℃の範囲内である。
【００４５】
そして、図４に示すように、２層両面基板（図４（ａ））の片面銅箔層（図の上側）を所望の回路パターンが形成されるよう、エッチングにより除去・乾燥する。更にその後、２層両面基板（図４（ａ））の回路パターンと反対側の片面銅箔層（図の下側）のすべてをエッチングにより除去・乾燥することにより基板（図４（ｂ））を得る。
【００４６】
次に、本発明のフレキシブルプリント配線板の第２実施形態について詳述する。図２は、第２実施形態のフレキシブルプリント配線板の斜視図を示す。
図２に示すように、第２実施形態のフレキシブルプリント配線板２００は、前述した第１実施形態における基板１０１及びカバーレイ１０２の上に、更に、電気絶縁層２１と金属蒸着層２２と接着剤層２３とからなるシールド層２０１が該接着剤層２３を介して設けられてなるものである。なお、本図ではシールド層２０１を片面に設けた形態のみを図示しているが両面に設けて使用することもできる。
また、シールド層２０１を設けることにより、アース、電磁波シールド等の機能を備えている。
【００４７】
第２実施形態のフレキシブルプリント配線板２００におけるカバーレイ１０２以下の層、即ち電気絶縁層１１と回路パターンが形成されている導体層１２とからなる基板１０１、及び接着剤層１３と電気絶縁層１４とからなるカバーレイ１０２は、前述した第１実施形態における層と同様であり、従って第１実施形態において詳述した事項が適宜適用される。
【００４８】
シールド層２０１は本発明における摺動特性を発現するものであれば、特に制限はないが、本実施形態では電気絶縁層２１と金属蒸着層２２と接着層２３から構成されるものを使用している。電気絶縁層２１は使用条件により適宜選択できるが、例えばポリエステルフィルム等のプラスチックフィルムを用いることができる。また、金属蒸着層２２は、例えば銀等からなる蒸着層である。また、接着剤層２３は、本分野のシールド材で使用される接着剤であれば特に制限はない。また、各層の厚さは使用構成により適宜選択することができる。なお、上記構成以外に銀等の金属微粒子を分散させたペースト状の樹脂をカバーレイ表面に塗布・硬化して、シールド層として用いることも可能である。
【００４９】
（スライド式携帯電話端末）
本発明のスライド式携帯電話端末は、その一実施形態として、図５に示すスライド式携帯電話端末を提供することができる。
図５に示すように、スライド式携帯電話端末５００は、表示画面を備えた第１の筐体５１と、第２の筐体５２とを備え、表示画面を表面側に向けた第１の筐体５１と第２の筐体５２とを重ね合わせ、該第１の筐体５１が第２の筐体５２に対してほぼ平行に移動するよう連結したスライド式携帯電話端末であって、第１の筐体５１及び第２の筐体５２の内部には、第１実施形態のフレキシブルプリント配線板１００が摺動可能に収容され、第１の筐体５１が移動する際に第１の筐体５１に収容された配線板１００が、第２の筐体５２に収容された配線板１００に対してほぼ平行に摺動し、その摺動する半径が０．４〜１ｍｍＲに保持されている。
【００５０】
スライド式携帯電話端末５００は、図５（ａ）の状態（使用時）から図５（ｂ）の状態（収納時）へ、第１の筐体５１を適宜にスライドさせて使用される。
【００５１】
そして、スライド式携帯電話端末５００における第１実施形態のフレキシブルプリント配線板１００は、使用時に摺動半径Ｒを０．４〜１ｍｍＲに保持しつつ摺動するように設けられている。このように、スライド式携帯電話端末５００は、前述した本発明のフレキシブルプリント配線板を使用しているため、所望の摺動回数を維持することができ、使用耐性等の優れた特性を備えたものである。
なお、一般にスライド摺動するタイプとしては一定の摺動半径を保持したまま摺動するタイプと摺動半径が所定の範囲内（例えば、０．６５〜１ｍｍＲの範囲で摺動する）で変動して摺動するタイプがあるが、本発明は何れのタイプにも優れた摺動特性を発揮することができる。
【００５２】
図６（ａ）及び（ｂ）に示すように、従来は携帯電話端末の要求特性として薄型化の必要性がなかったが、近年の携帯電話端末における薄型化及び多機能化が要望されるに従い、スライド摺動部の狭Ｒ化が必要となった。本発明のスライド式携帯電話端末は、かかる狭Ｒ化の要望を満たしたものである。
【００５３】
また、本発明においては、前述したフレキシブルプリント配線板又は前述したスライド式携帯電話端末に使用されるカバーレイであって、少なくとも接着剤層と電気絶縁層とからなり、前記接着剤層は、貯蔵弾性率Ｅ’が１〜４ＧＰａであり、損失弾性率Ｅ”が０．０３〜０．１ＧＰａであり、且つ延伸後の復元率が９０％以上である樹脂からなり、前記電気絶縁層の厚さは、７．５〜４０μｍであるカバーレイが提供される。
【００５４】
以下、本発明の実施例及び試験例を挙げて、本発明をより具体的に説明するが、本発明はかかる実施例により何ら制限されるものではない。
【００５５】
（１）カバーレイの作製
表１に示すカバーレイ用樹脂を調製し、該樹脂が表２に示す所定の厚さとなるように、アピカル（登録商標）ＮＰＩ（株式会社カネカ製）の片面にバーコーターを用いて塗布し、１５０℃で５分間乾燥させて（好ましい条件範囲：１００℃〜１８０℃、１〜１０分間）、当該樹脂がＢステージ（半硬化）であるカバーレイフィルムを得た。なお、樹脂面は離型処理が施されたセパレートフィルムで保護し、使用時に剥がして使用した。
【００５６】
【表１】
2008243989.tif 000003
【００５７】
表１に示す各樹脂の物性を測定するためのサンプルは以下の手順により作製した。まず、表１に示す配合割合となるように各材料を加え、良く撹拌した後、当該樹脂を１８０℃×３０分で加熱硬化して所定のサンプル形状となるように作製した。
表１に示す各樹脂の弾性率（Ｅ’，Ｅ”）は、２３℃における値であり、Rheometric Scientific社製の動的粘弾性測定装置で測定した値である。動的粘弾性の測定は以下の条件にて行った。
サンプルサイズ：４０ｍｍ×１０ｍｍ×厚さ０．１ｍｍ、
温度範囲：−３０〜１５０℃
また、破断伸びは、ＪＩＳ Ｃ ２３１８に準拠して測定した値である。本実施例では破断伸びの測定は以下の条件にて行った。
サンプルサイズ：２００ｍｍ×１３ｍｍ×厚さ０．１ｍｍ
固定治具間の距離：１００ｍｍ
引っ張り速度：５０ｍｍ／ｍｉｎ
上記条件でサンプルを引っ張り、サンプルが破断したときのサンプル伸び量をＬとしたとき以下の式で求めることができる。
破断伸び（％）＝（Ｌ／チャック間距離）×１００
また、樹脂の伸縮試験方法は、図８に示す加重プロファイルに基づき、以下の条件にて行った。
サンプルサイズ：１１ｍｍ×５ｍｍ×厚さ０．１ｍｍ
装置：株式会社島津製作所製ＴＭＡ−６０
測定温度：３０℃
加重速度：５０ｇ／ｍｉｎ
減重速度：−５０ｇ／ｍｉｎ
Ｍａｘ加重：１００ｇ
【００５８】
伸び率の計算式は、図８のＬ０、Ｌ１及びＬ３に基づいて、次の通りである。
＜１ｓｔ ｃｙｃｌｅ＞
｛(Ｌ１−Ｌ０)／Ｌ０｝×１００
＜２ｎｄ ｃｙｃｌｅ＞
｛(Ｌ３−Ｌ０)／Ｌ０｝×１００
復元率の計算式は、図８のＬ０、Ｌ２及びＬ４に基づいて、次の通りである。
＜１ｓｔ ｃｙｃｌｅ＞
（Ｌ０／Ｌ２）×１００
＜２ｎｄ ｃｙｃｌｅ＞
（Ｌ０／Ｌ４）×１００
【００５９】
なお、伸び率とは、伸縮試験においてサンプルの最大変形時の変形量を初期サンプル長で除した数値をいう。また、復元率とは、初期サンプル長を伸縮試験後のサンプル長で除した数値（試験後のサンプルの復元の度合いを数値化したもので、１００％が完全復元を示す）をいう。
【００６０】
（２）基板
本実施例で使用した基板は、ラミネート法からなる基板は株式会社有沢製作所製のＰＫＦＷシリーズを、キャスト法からなる基板は株式会社有沢製作所製のＰＮＳ Ｈシリーズを使用した。
（３）シールド材
本実施例で使用したシールド材は、タツタシステムエレクトロニクス株式会社製のＳＦＰＣ５０００を使用した。
（４）フレキシブルプリント配線板の作製
表２に示す基板（ポリイミド上に銅箔の回路を形成した２層基板）とセパレートフィルムを剥がしたカバーレイの接着面（樹脂側）とを貼り合わせて、１８０℃×２．９４ＭＰａ×３０分（好ましい条件範囲：１４０℃〜２００℃、圧力２〜５ＭＰａ、１０〜６０分）の条件でプレス成形後、さらにセパレートフィルムを剥がしたシールド材の接着面をカバーレイ及び基板のＰＩ面の両方に貼り合わせて、１６０℃×３０分で成形した後、フレキシブルプリント配線板を得た。基板における銅箔としては、圧延銅箔については日鉱金属株式会社製のもの、特殊電解銅箔については日本電解株式会社製のものを用いた。
【００６１】
表２に示す各実施例及び比較例の構成からなるフレキシブルプリント配線板について、以下の測定方法及び装置に従って、摺動評価を行った。なお、表２中の構成１〜１７が実施例を示し、比較１〜３の構成が比較例を示す。
【００６２】
<摺動の測定方法>
摺動方法：ＩＰＣ-ＦＣ-２４１Ａ  ２．４．３に準拠して測定を行った。
装置：低速狭Ｒ摺動試験機（図７（ａ）及び（ｂ）参照）
測定条件：ストローク（摺動時移動距離（片道））：５０ｍｍ
速度（１分間の摺動回数）：１００ｃｐｍ
摺動半径：１ｍｍ
測定温度：室温
【００６３】
（摺動評価に用いる装置）
本実施例で摺動評価に用いた装置の概略断面図を図７（ａ）に示す。ここでの摺動評価方法は、ＩＰＣ−ＦＣ−２４１Ａ  ２．４．３に準拠した方法である。
図７（ａ）に示すように、下板とカムに連結された上板との間に、サンプルがＵ字形になるように固定し、ストロークを５０ｍｍ、摺動半径を１．０ｍｍに保持しつつ、カムの回転を利用してサンプルを摺動させて評価する。
ここで、摺動半径とは、サンプルを固定している板の隙間÷２である（サンプルの内径ではない：図７（ａ）参照）。
【００６４】
図７（ｂ）に示すように、評価に用いたサンプルの形態は、細長状の基板における導体層のパターンがＬ／Ｓ（ライン幅／スペース幅）＝７５／７５μｍ、長さ１５ｍｍの銅ライン２０本からなるものを用いた。
なお、測定時には、カバーレイとしてのポリイミド面と、基板側のポリイミド面の両面にシールド層を設けてから試験を行った。
【００６５】
摺動評価の結果を、実施例及び比較例に用いたカバーレイ及び基板の構成（各層の厚さ、樹脂タイプ、銅箔種類、製法）とともに表２に示す。
【００６６】
【表２】
2008243989.tif 000004
【００６７】
摺動回数が１００万回に達したものについては結果を１００万回と示し、それ以上の測定はしていない。摺動回数のランク分けは、次の通りである。
◎：８０万回以上、○：２０万回以上、△：１０万回以上、×：１０万回未満
【産業上の利用可能性】
【００６８】
本発明は、特にスライド式携帯用電子機器に適用された際に所望の摺動回数を維持することのできるフレキシブルプリント配線板及びこれを用いたスライド式携帯電話端末並びにこれらに用いられるカバーレイとして、産業上の利用可能性を有する。
【図面の簡単な説明】
【００６９】
【図１】第１実施形態のフレキシブルプリント配線板を、基板とカバーレイを分離して示す斜視図である。
【図２】第２実施形態のフレキシブルプリント配線板を、基板とカバーレイとシールド層を分離して示す斜視図である。
【図３】基板の作製法の一例であるキャスト法の一工程を示す概略斜視図である。
【図４】基板の作製法の一例であるラミネート法の一工程を示す概略斜視図である。
【図５】スライド式携帯電話端末の一実施形態を示す概略断面図である。
【図６】携帯電話端末における配線板の狭Ｒ化の必要性を示す概略説明図である。
【図７】（ａ）は本実施例で摺動評価に用いた装置を示す概略断面図であり、（ｂ）は同評価に用いたサンプルの一部層を省略して示す概略平面図である。
【図８】実施例及び比較例に用いた樹脂の伸縮試験の測定概要図である。
【図９】（ａ）は実施形態１におけるカバーレイの電気絶縁層が薄い場合の圧縮応力の状態を示す概略断面図であり、（ｂ）は上記電気絶縁層が厚い場合の圧縮応力の状態を示す概略断面図である。
【図１】
2008243989.tif 000005
【図２】
2008243989.tif 000006
【図６】
2008243989.tif 000007
【図９】
2008243989.tif 000008
【図３】
2008243989.tif 000009
【図４】
2008243989.tif 000010
【図５】
2008243989.tif 000011
【図７】
2008243989.tif 000012
【図８】
2008243989.tif 000013